(57)【要約】【課題】耐衝撃性及び耐熱性を保持すると共に、熱成形時の成形加工性が良好な熱成形用ポリ乳酸系重合体組成物、及び熱成形用ポリ乳酸系重合体シート、並びにこの熱成形用ポリ乳酸系重合体シートを用いた熱成形体を提供することを目的とする。【解決手段】実質的に非晶性のポリ乳酸系重合体と結晶性のポリ乳酸系重合体の混合物であって、非晶性ポリ乳酸系重合体の割合が、結晶性ポリ乳酸の重合体量の５０％より多い熱成形用ポリ乳酸系重合体組成物を用いる。【選択図】  なし【特許請求の範囲】
【請求項１】
実質的に非晶性のポリ乳酸系重合体と結晶性のポリ乳酸系重合体の混合物であって、非晶性ポリ乳酸系重合体の割合が、結晶性ポリ乳酸の重合体量の５０％より多い熱成形用ポリ乳酸系重合体組成物。
【請求項２】
上記実質的に非晶性のポリ乳酸系重合体は、Ｌ−乳酸とＤ−乳酸の含有率（Ｌ体（％）：Ｄ体（％））が９２：８〜８：９２であり、上記結晶性のポリ乳酸系重合体は、Ｌ−乳酸とＤ−乳酸の含有率（Ｌ体（％）：Ｄ体（％））が９４：６以上、又は６：９４以下であり、この実質的に非晶性のポリ乳酸系重合体１００重量部に対し、この結晶性のポリ乳酸系重合体を１０〜２００重量部を含有させた請求項１に記載の熱成形用ポリ乳酸系重合体組成物を用いた熱成形用ポリ乳酸系重合体シート。
【請求項３】
シートを昇温したときの結晶化融解熱量ΔＨｍ、及びこの昇温中の結晶化により発生する結晶化熱量ΔＨｃとしたとき、（ΔＨｍ−ΔＨｃ）が５〜２０Ｊ／ｇ、かつ、｛（ΔＨｍ−ΔＨｃ）／ΔＨｍ｝が０．８５以上である請求項２に記載の熱成形用ポリ乳酸系重合体シート。
【請求項４】
上記実質的に非晶性のポリ乳酸系重合体及び上記結晶性のポリ乳酸系重合体の合計量１００重量部に対して、ポリ乳酸系重合体以外の脂肪族ポリエステルを０．１〜１０重量部含む熱成形用ポリ乳酸系重合体組成物を用いた請求項２又は３に記載の熱成形用ポリ乳酸系重合体シート。
【請求項５】
請求項２乃至４のいずれかに記載の熱成形用ポリ乳酸系重合体シートを用いて下記（１）の条件を満たす成形温度で熱成形して得られる熱成形体。
（１）上記熱成形用ポリ乳酸系重合体シートを昇温したとき、ガラス転移温度から上記熱成形用ポリ乳酸系重合体シートの成形温度までの温度範囲における融解熱量をΔＨｍｆとしたとき、０．００５＜ΔＨｍｆ／ΔＨｍ＜０．５を満たす成形温度。
【発明の詳細な説明】
【０００１】
【発明の属する技術分野】
この発明は、熱成形用生分解性樹脂組成物、この組成物を用いた熱成形用シート及びそのシートを用いた熱成形体に関する。
【０００２】
【従来の技術】
各種商品の展示包装用に広く用いられているブリスター加工品や箱形折り曲げ加工品、シェル状包装ケース等は、所定の樹脂製シートを真空成形、圧空成形、熱折り曲げ成形等の熱成形方法で成形して作られるのが一般的である。また、コンビニエンスストア等で使用されている惣菜や、野菜、サンドイッチ、弁当等の食品容器も、同様の熱成形方法で成形して作られるのが一般的である。
【０００３】
そして、これらのブリスター加工品、箱形加工品、シェル状包装ケース、上記食品容器等は、包装体を通して中の商品を透視できるように、透明なものが好まれる。このような点から、実際に用いられるブリスター加工品等用の素材シートとしては、ポリ塩化ビニル、ポリエチレンテレフタレート、ポリスチレン等のシートが多用されている。
【０００４】
しかし、これらの材料は化学的、生物的に安定なため自然環境下に放置されてもほとんど分解されることなく残留、蓄積される。このため、これらは自然環境中に散乱して動植物の生活環境を汚染するだけでなく、ゴミとして埋め立てられた場合にもほとんど分解せずに残り、埋め立て地の寿命を短くするという問題がある。
【０００５】
これに対し、環境保護の観点から、近年においては、生分解性の材料の研究、開発が活発に行われている。そして、その注目されている生分解性の材料の１つとして、ポリ乳酸系樹脂がある。このポリ乳酸系樹脂は、生分解性であるので、土中や水中で自然に加水分解が進行し、微生物により無害な分解物となる。また、燃焼熱量が小さいので焼却処分を行ったとしても炉をいためない。さらに、出発原料が植物由来であるため、枯渇する石油資源から脱却できる等の特長も有している。
【０００６】
ところが、上記ポリ乳酸系樹脂は耐熱性が低く、ポリ乳酸系樹脂製シート及びその成形体を貯蔵や輸送する場合、貯蔵庫や輸送中のトラック、また船の内部は夏期等になると高温に達することも少なくないため、変形や融着等の問題が発生することがあった。
更に、ポリ乳酸系重合体は脆さを有しており、シート状等の形態ではそのままでは使用し難い。
【０００７】
これらに対し、ポリ乳酸系シートを２軸に延伸し、所定の配向を施すことにより、透明性、耐衝撃性、耐熱性に優れたブリスター用シート及び成形品を得ることができる旨が知られている（特許文献１）。
【０００８】
ところで、上記の特許文献１において、使用されるポリ乳酸のＤＬ比は、１００／０〜０／１００の全ての組成が使用できる旨の記載があるが（特許文献１  段落［００２０］）、上記の所定の配向を施すためには、ポリ乳酸が結晶化している必要がある。実際のところ、Ｄ体又はＬ体の一方がほとんどを占める組成でないと、結晶性を示さないことは当業者では知られたことであり、この特許文献１の実施例において、Ｄ／Ｌ比が４〜５／９６〜９５のポリ乳酸を用いていることからも、上記の特許文献１は結晶化したポリ乳酸を使用していると考えられる。
【０００９】
また、所定の面配向度（ΔＰ）、及び結晶融解熱量（ΔＨｍ）と結晶化熱量（ΔＨｃ）の関係を有するポリ乳酸を用いることにより、耐衝撃性や耐湿熱性の優れた成形体を得ることができる旨が知られている（特許文献２）。このポリ乳酸は、ΔＨｍやΔＨｃを有することから、結晶性を有する。
【００１０】
【特許文献１】
特開平８−７３６２８号公報（請求項１、段落［００７７］等参照）
【特許文献２】
特開平９−２５３４５号公報（請求項１、段落［００４８］等参照）
【００１１】
【発明が解決しようとする課題】
しかしながら、上記の特許文献１や特許文献２に開示されているポリ乳酸を用いて熱成形体を製造する場合、十分な耐衝撃性や耐熱性を発揮させるためには、成形体の厚みを厚くする必要が生じる場合がある。そして、十分な厚みを有する上記ポリ乳酸からなるシートを用いて熱成形を行う場合、耐衝撃性や耐熱性は保持されるものの、熱成形における加圧圧力がより大きくなり、成形加工性に問題が生じやすい。
【００１２】
そこでこの発明は、耐衝撃性及び耐熱性を保持すると共に、熱成形時の成形加工性が良好な熱成形用ポリ乳酸系重合体組成物、及び熱成形用ポリ乳酸系重合体シート、並びにこの熱成形用ポリ乳酸系重合体シートを用いた熱成形体を提供することを目的とする。
【００１３】
【課題を解決するための手段】
この発明は、実質的に非晶性のポリ乳酸系重合体と結晶性のポリ乳酸系重合体の混合物であって、非晶性ポリ乳酸系重合体の割合が、結晶性ポリ乳酸の重合体量の５０％より多い熱成形用ポリ乳酸系重合体組成物を用いることにより、上記課題を解決したのである。
【００１４】
また、この熱成形用ポリ乳酸系重合体組成物として、Ｌ−乳酸とＤ−乳酸の含有率（Ｌ体（％）：Ｄ体（％））が９２：８〜８：９２の実質的に非晶性のポリ乳酸系重合体、及び、Ｌ−乳酸とＤ−乳酸の含有率（Ｌ体（％）：Ｄ体（％））が９４：６以上、又は６：９４以下の上記結晶性のポリ乳酸系重合体を用い、この実質的に非晶性のポリ乳酸系重合体１００重量部に対し、この結晶性のポリ乳酸系重合体を１０〜２００重量部を含有させた組成物を用いた熱成形用ポリ乳酸系重合体シートを用いることにより、上記課題を解決したのである。
【００１５】
実質的に非晶性のポリ乳酸系重合体と結晶性のポリ乳酸系重合体の混合物を用いるので、結晶性のポリ乳酸系重合体が有する耐衝撃性及び耐熱性を発揮することができると共に、非晶性のポリ乳酸系重合体により、柔軟性が付与され、熱成形時の成形加工性が良好となる。
【００１６】
また、熱成形用ポリ乳酸系重合体シートを用いて、熱成形体を得る際、成形温度を下記（１）の条件を満たすようにすることにより、賦型性と耐熱性、耐衝撃性が十分に付与された熱成形体を得ることができる。この熱成形体は、ブリスター容器、食品包装容器、シェル状包装ケースに好適に使用できる。
（１）熱成形用ポリ乳酸系重合体シートを昇温したとき、ガラス転移温度から上記熱成形用ポリ乳酸系重合体シートの成形温度までの温度範囲における融解熱量をΔＨｍｆとしたとき、０．００５＜ΔＨｍｆ／ΔＨｍ＜０．５を満たす成形温度。
【００１７】
【発明の実施の形態】
以下において、この発明について詳細に説明する。
この発明にかかる熱成形用ポリ乳酸系重合体組成物は、実質的に非晶性のポリ乳酸系重合体（以下、「Ａ樹脂」と略する。）と結晶性のポリ乳酸系重合体（以下、「Ｂ樹脂」と略する。）の混合物であって、Ａ樹脂の割合が、Ｂ樹脂の重合体量の５０％より多い組成物である。
【００１８】
上記Ａ樹脂及びＢ樹脂を構成するポリ乳酸系重合体としては、構造単位がＬ−乳酸又はＤ−乳酸であるホモポリマー、すなわち、ポリ（Ｌ−乳酸）又はポリ（Ｄ−乳酸）、構造単位がＬ−乳酸及びＤ−乳酸の両方である共重合体、すなわち、ポリ（ＤＬ−乳酸）や、これらの混合体があげられる。
【００１９】
上記ポリ乳酸系重合体の重合法としては、縮重合法、開環重合法等公知のいずれの方法を採用することができる。例えば、縮重合法ではＬ−乳酸又はＤ−乳酸、あるいはこれらの混合物を、直接脱水縮重合して任意の組成を有するポリ乳酸系樹脂を得ることができる。
【００２０】
また、開環重合法では乳酸の環状二量体であるラクチドを、必要に応じて重合調整剤等を用いながら、適宜選択された触媒を使用してポリ乳酸系重合体を得ることができる。ラクチドにはＬ−乳酸の２量体であるＬ−ラクチド、Ｄ−乳酸の２量体であるＤ−ラクチド、さらにＬ−乳酸とＤ−乳酸からなるＤＬ−ラクチドがあり、これらを必要に応じて混合して重合することにより任意の組成、結晶性を有するポリ乳酸系重合体を得ることができる。
【００２１】
さらに、耐熱性向上等の必要に応じて、少量の共重合成分を添加することもでき、テレフタル酸等の非脂肪族ジカルボン酸、ビスフェノールＡのエチレンオキサイド付加物等の非脂肪族ジオール等を用いることもできる。
【００２２】
さらにまた、分子量増大を目的として、少量の鎖延長剤、例えばジイソシアネート化合物、エポキシ化合物、酸無水物等を使用することもできる。
【００２３】
上記ポリ乳酸系重合体は、さらにα−ヒドロキシカルボン酸等の他のヒドロキシカルボン酸単位との共重合体であっても、脂肪族ジオール／脂肪族ジカルボン酸との共重合体であってもよい。
【００２４】
上記の他のヒドロキシ−カルボン酸単位としては、乳酸の光学異性体（Ｌ−乳酸に対してはＤ−乳酸、Ｄ−乳酸に対してはＬ−乳酸）、グリコール酸、３−ヒドロキシ酪酸、４−ヒドロキシ酪酸、２−ヒドロキシ−ｎ−酪酸、２−ヒドロキシ３，３−ジメチル酪酸、２−ヒドロキシ３−メチル酪酸、２−メチル乳酸、２−ヒドロキシカプロン酸等の２官能脂肪族ヒドロキシ−カルボン酸やカプロラクトン、ブチロラクトン、バレロラクトン等のラクトン類があげられる。
【００２５】
上記のポリ乳酸系重合体に共重合される脂肪族ジオールとしては、エチレングリコール、１，４−ブタンジオール，１，４−シクロヘキサンジメタノール等があげられる。また、脂肪族ジカルボン酸としては、コハク酸、アジピン酸、スベリン酸、セバシン酸及びドデカン二酸等があげられる。
【００２６】
この発明に使用されるポリ乳酸系重合体の重量平均分子量の好ましい範囲としては、６万〜７０万であり、より好ましくは、６万〜４０万、とくに好ましくは６万〜３０万である。重量平均分子量が６万より小さいと機械物性や耐熱性等の実用物性がほとんど発現せず、一方、７０万より大きいと溶融粘度が高すぎ成形加工性に劣る場合がある。
【００２７】
上記Ａ樹脂、すなわち、実質的に非晶性のポリ乳酸系重合体のＬ−乳酸とＤ−乳酸との含有率は、Ｌ体（％）：Ｄ体（％）で９２：８〜８：９２がよく、９１：９〜９：９１が好ましい。上記範囲を外れると、ポリ乳酸系重合体に結晶性が生じ、得られる熱成形用ポリ乳酸系重合体組成物からなる熱成形用ポリ乳酸系重合体シートの熱成形において、十分な賦型性を付与できない場合がある。
【００２８】
また、上記Ｂ樹脂、すなわち、結晶性のポリ乳酸系重合体のＬ−乳酸とＤ−乳酸との含有率は、Ｌ体（％）：Ｄ体（％）で、９４：６以上又は６：９４以下がよく、９４．５：５．５以上又は５．５：９４．５以下が好ましい。上記範囲を外れると、ポリ乳酸系重合体が非晶性になりやすく、得られる熱成形用ポリ乳酸系重合体組成物に十分な耐衝撃性と耐熱性を付与できなくなる傾向が生じる。
【００２９】
上記Ａ樹脂とＢ樹脂との混合比は、Ａ樹脂１００重量部に対し、Ｂ樹脂１０〜２００重量部がよく、２０〜１００重量部が好ましい。１０重量部より少ないと、得られる熱成形用ポリ乳酸系重合体組成物に十分な耐衝撃性と耐熱性を付与できなくなる傾向が生じる。一方、２００重量部より多いと、得られる熱成形用ポリ乳酸系重合体組成物からなる熱成形用ポリ乳酸系重合体シートの熱成形において、十分な賦型性を付与できない場合が生じる。
【００３０】
上記熱成形用ポリ乳酸系重合体組成物には、Ａ樹脂及びＢ樹脂に加えて、ポリ乳酸系重合体以外の脂肪族系ポリエステルを加えることができる。上記Ａ樹脂とＢ樹脂との合計量１００重量部に対し、上記ポリ乳酸系重合体以外の脂肪族系ポリエステルの添加量は、０．１〜１０重量部がよく、０．５〜７重量部が好ましい。この範囲を満たすことにより、透明性、成形性を大きく損なうことなく耐衝撃性を更に付与することができる。上記ポリ乳酸系重合体以外の脂肪族ポリエステルが０．１重量部未満では、耐衝撃性改良効果は不十分となる傾向にあり、一方、１０重量部を越えると、透明性が必要な用途では、不十分な透明性しか得られない傾向となる。
【００３１】
上記ポリ乳酸系重合体以外の脂肪族ポリエステルは、ガラス転移温度（Ｔｇ）が０℃以下、融点（Ｔｍ）が６０℃以上のポリ乳酸以外を主成分とする脂肪族ポリエステルが好ましい。
【００３２】
Ｔｇが０℃を越えると、上記熱成形用ポリ乳酸系重合体組成物から得られるシートの耐衝撃性の改良効果が不十分であり、また脂肪族ポリエステルの球晶結晶化により透明性が悪化する。Ｔｍが６０℃未満では耐熱性に劣る。
【００３３】
このポリ乳酸系重合体以外の脂肪族ポリエステルとしては、例えば、脂肪族ジオールと脂肪族ジカルボン酸を縮合して得られる脂肪族ポリエステル、環状ラクトン類を開環重合した脂肪族ポリエステル、合成系脂肪族ポリエステル、菌体内で生合成される脂肪族ポリエステル等が上げられる。
【００３４】
上記の脂肪族ジオールと脂肪族ジカルボン酸を縮合して得られる脂肪族ポリエステルは、脂肪族ジオールであるエチレングリコール、１，４−ブタンジオール及び１，４−シクロヘキサンジメタノール等、脂肪族ジカルボン酸であるコハク酸、アジピン酸、スベリン酸、セバシン酸及びドデカン二酸等の中から、それぞれ１種以上選んで縮重合して得られる。さらに、必要に応じてイソシアネート化合物等でジャンプアップして所望のポリマーを得ることができる。
【００３５】
上記の環状ラクトン類を開環重合した脂肪族ポリエステルとしては、環状モノマーであるε−カプロラクトン、δ−バレロラクトン、β−メチル−δ−バレロラクトン等が代表的にあげられ、これらから１種以上選ばれて重合される。
【００３６】
上記の合成系脂肪族ポリエステルとしては、環状酸無水物とオキシラン類、例えば、無水コハク酸とエチレンオキサイド、プロピレンオキサイド等との共重合体等があげられる。
【００３７】
上記の菌体内で生合成される脂肪族ポリエステルとしては、アルカリゲネスユートロファスを始めとする菌体内でアセチルコエンチームＡ（アセチルＣｏＡ）により生合成される脂肪族ポリエステルが知られている。この脂肪族ポリエステルは、主にポリ−β−ヒドロキシ酪酸（ポリ３ＨＢ）であるが、プラスチックとしての実用性向上の為に、吉草酸ユニット（ＨＶ）を共重合し、ポリ（３ＨＢ−ｃｏ−３ＨＶ）の共重合体にすることが工業的に有利である。ＨＶ共重合比は一般的に０〜４０％である。更に長鎖のヒドロキシアルカノエートを共重合しても良い。
【００３８】
上記のポリ乳酸系重合体以外の脂肪族ポリエステルの具体例としては、ポリブチレンサクシネート、ポリブチレンサクシネートアジペート、ポリブチレンアジペートテレフタレート、ポリカプロラクトン、ポリグリコール酸、ポリエステルカーボネート、ポリヒドロキシブチレートとポリヒドロキシバリレートの共重合体及びポリヒドロキシブチレートとポリヒドロキシヘキサノエートの共重合体からなる群から選択された少なくとも１種等をあげることができる。
【００３９】
この発明にかかる熱成形用ポリ乳酸系重合体組成物を製造する方法としては、ブレンド法や押出・ペレット化法等を採用することができる。
上記ブレンド法は、熱成形用ポリ乳酸系重合体組成物を構成する上記のＡ樹脂及びＢ樹脂と、必要に応じて耐衝撃改良剤としての上記ポリ乳酸系重合体以外の脂肪族ポリエステルや無機粒子等を十分乾燥し、ブレンダーにてペレット状にてブレンドし組成物とする方法である。
【００４０】
上記押出・ペレット化法は、まず、熱成形用ポリ乳酸系重合体組成物を構成する上記のＡ樹脂及びＢ樹脂と、必要に応じて耐衝撃改良剤としての上記ポリ乳酸系重合体以外の脂肪族ポリエステルや、無機粒子等を十分乾燥し、押出装置に供給する。熱成形用ポリ乳酸系重合体組成物は、Ｌ−乳酸構造とＤ−乳酸構造の組成比によって融点が変化することや、上記ポリ乳酸系重合体以外の脂肪族ポリエステルの融点と混合の割合を考慮して、適宜溶融押出温度を選択する。実際には、１００〜２５０℃が好ましい。次いで、ストランド状に押し出して、冷却しストランドカッターにて、ペレット状に切断し、所望の組成の熱成形用ポリ乳酸系重合体組成物が得られる。
【００４１】
上記の２種類の方法のうち、分解による分子量の低下を考慮しなければならないが、均一に混合させるには、後者を選択する方がよい。
【００４２】
上記熱成形用ポリ乳酸系重合体組成物には、諸物性を調整する目的で、熱安定剤、光安定剤、光吸収剤、可塑剤、無機充填材、着色剤、顔料等を添加することもできる。
【００４３】
上記ポリ乳酸系重合体組成物を使用して、熱成形用ポリ乳酸系重合体シートを製造する方法としては、押出し成形、キャスト成形等の一般的な方法を採用することができるが、生産効率の面から押出法が好ましい。また、必要に応じて、上記ポリ乳酸系重合体組成物を積層体の片層又は中間層として用い、印刷性や、ヒートシール性を持たせる目的で、他の生分解性樹脂組成物からなる層を積層してもよい。
【００４４】
上記他の生分解性樹脂組成物からなる層の厚みは、得られる積層体の成形性を損なわない程度の厚みがよく、具体的には、全層に対して３０％以下が好ましく、２０％以下がより好ましい。３０％より厚いと、熱成形時の成形性が十分でなくなる場合がある。
【００４５】
次に、上記熱成形用ポリ乳酸系重合体組成物を用いて、上記熱成形用ポリ乳酸系重合体シートを製造する方法について、押出し成形法を用いた例で説明する。
【００４６】
まず、上記の熱成形用ポリ乳酸系重合体組成物を充分に乾燥し、水分を除去した後、押出機で溶融し、ダイから押し出す。上記の熱成形用ポリ乳酸系重合体組成物は、Ｌ−乳酸構造とＤ−乳酸構造の組成比によって融点が変化することや、脂肪族ポリエステルの融点と混合の割合を考慮して、適宜、溶融押出温度を選択する。具体的には、１００〜２５０℃の温度範囲が好ましい。
【００４７】
また、成形性を損なわない範囲で、表面に印刷性やヒートシール性を付与する目的等で上記した他の生分解性樹脂組成物からなる層と積層する場合は、２又は３台以上のマルチマニホールド又はフィードブロックを用いて積層化し、スリット状のダイから２層以上の溶融シートとして押し出してもよい。その際、それぞれの層の厚みはメルトラインに設置したギアポンプ等の定量フィーダーによるポリマーの流量調節により設定することができる。
【００４８】
次いで、このダイから押し出された単層又は積層の溶融シートを、回転冷却ドラム上でガラス転移温度以下で急冷固化し、実質的に非晶質で未配向の熱成形用ポリ乳酸系重合体シートを得る。この際、この熱成形用ポリ乳酸系重合体シートの平滑性や厚さ等を向上させる目的で、この熱成形用ポリ乳酸系重合体シートと回転冷却ドラムとの密着性を高める事が好ましい。その例として、静電印加密着法及び、又は液体塗布密着法があげられる。
【００４９】
このようにして得られた熱成形用ポリ乳酸系重合体シートは、そのままでは十分な耐衝撃性や耐熱性を付与できない。後述する成形法で熱成形体とする際に、この熱成形用ポリ乳酸系重合体シート中のＢ樹脂分を結晶化させることにより、耐衝撃性や耐熱性を発揮させることができるが、この熱成形用ポリ乳酸系重合体シートの状態で耐衝撃性や耐熱性を付与させると、上記熱成形体に成形したときにも、十分な耐衝撃性や耐熱性を発揮させることができる。この具体的な方法としては、加熱及び徐冷することにより、熱成形用ポリ乳酸系重合体シート中のＢ樹脂分を結晶化させる方法や、一軸延伸又は二軸延伸することにより、上記熱成形用ポリ乳酸系重合体シート中のＢ樹脂分を結晶化させ、かつ、配向させる方法があげられる。
【００５０】
上記二軸延伸を行った上記熱成形用ポリ乳酸系重合体シートの配向の指標として、面配向度（ΔＰ）を用いることができる。このΔＰは、３．０×１０-3〜３０×１０-3が好ましく、３．０×１０-3〜１５×１０-3がより好ましい。３．０×１０-3より小さいと、耐熱性と耐衝撃性が損なわれる傾向がある。一方、３０×１０-3より大きいと、延伸の連続性を持続できなかったり、上記熱成形用ポリ乳酸系重合体シートの配向が大きすぎて熱成形性が損なわれたりする傾向がある。
【００５１】
上記のΔＰの範囲を満たすためには、延伸条件として、少なくとも１軸方向に延伸温度５０〜１００℃、延伸倍率１．５〜５倍、延伸速度１００〜１０，０００％／分とするのが好ましい。
【００５２】
この延伸された熱成形用ポリ乳酸系重合体シートは、次に、固定しながら熱処理を行う。これにより、熱固定された延伸配向シートが得られる。熱固定することで、熱成形時のシートだれを防止し、更に成形品の耐熱性を付与することができる。
【００５３】
熱固定の程度は、上記熱成形用ポリ乳酸系重合体シートを昇温したときの結晶化融解熱量をΔＨｍ、昇温中の結晶化により発生する結晶化熱量をΔＨｃとしたとき、ΔＨｍとΔＨｃとの差（ΔＨｍ−ΔＨｃ）が、好ましくは５〜２０Ｊ／ｇ、より好ましくは７〜２０Ｊ／ｇとなるように、さらに、｛（ΔＨｍ−ΔＨｃ）／ΔＨｍ｝が、好ましくは０．８５以上、より好ましくは０．９０以上となるように、熱固定温度と処理時間を選択するのがよい。
【００５４】
（ΔＨｍ−ΔＨｃ）が５Ｊ／ｇ未満だと、熱成形用ポリ乳酸系重合体シートに十分な耐熱性を付与することが困難となる傾向にあり、一方、２０Ｊ／ｇを越えると、熱成形性が不十分となる傾向にある。
【００５５】
さらに、熱成形用ポリ乳酸系重合体シートの｛（ΔＨｍ−ΔＨｃ）／ΔＨｍ｝が０．８５未満だと、シートに十分な耐熱性を付与できない場合がある。なお、この値の上限は、理論上、１．０である。
【００５６】
また、上記熱固定温度は、上記熱成形用ポリ乳酸系重合体組成物のガラス転移温度（Ｔｇ）以上、融解温度（Ｔｍ）以下が好ましく、Ｔｇ＋２０℃以上、Ｔｍ−１０℃以下が好ましく、更にＴｇ＋４０℃以上、Ｔｍ−２０℃以下が好ましい。
【００５７】
上記熱固定温度がＴｇより低いと、十分に結晶化することなく、耐熱性が劣る傾向がある。一方、Ｔｍより高いと、熱固定中に破断等を生じる傾向がある。
【００５８】
上記の方法で得られる二軸延伸をした熱成形用ポリ乳酸系重合体シートの縦方向及び横方向の９０℃３０分での収縮率は、１０％以下が好ましく、５％以下がさらに好ましい。収縮率が１０％を越えると、後述する熱成形時に熱収縮しやすく、問題を生じやすい。
【００５９】
上記の方法で得られる熱成形用ポリ乳酸系重合体シートの厚さは、通常の熱成形技術に使用できる程度の厚さで有れば、特に制限されず、具体的には総厚さが０．０３〜２．０ｍｍの範囲であることが好ましい。この範囲を外れると、後述する熱成形が困難となる場合がある。
【００６０】
上記の方法で得られる熱成形用ポリ乳酸系重合体シートは、熱成形性が適当で、汎用の成形機で熱成形することが可能となる。加熱方法としては、赤外線ヒーター、熱板ヒーター、熱風等により成形温度になるまで予熱し、熱成形することで、ブリスター成形物、容器状成形物等を成形する事ができる。
【００６１】
この熱成形の方法としては、真空成形法、プラグアシスト成形法、圧空成形法、雄雌型成形法、成形雄型に沿ってシートを変形した後に、成形雄型を拡張する方法等がある。なお、成形物の形状、大きさ等は用途等に応じて適宜選択することができる。
【００６２】
上記熱成形における熱成形用ポリ乳酸系重合体シートの成形温度は、下記（１）に示す条件を満たすことが好ましい。
（１）上記熱成形用ポリ乳酸系重合体シートを昇温したとき、ガラス転移温度から上記熱成形用ポリ乳酸系重合体シートの成形温度までの温度範囲における融解熱量をΔＨｍｆとしたとき、０．００５＜ΔＨｍｆ／ΔＨｍ＜０．５を満たす成形温度。
【００６３】
上記のΔＨｍｆは、具体的には、図１に示すように、上記熱成形用ポリ乳酸系重合体シートを昇温したときの示差走査熱量測定法（ＤＳＣ）を用いて得られるチャートにおいて、ΔＨｍを示すピークのうち、ガラス転移温度から成形温度までの温度範囲におけるピークの部分（図１の斜線部分）の融解熱量をいう。
【００６４】
このΔＨｍｆ／ΔＨｍは、上記したように０．００５〜０．５が好ましく、０．０１〜０．３がより好ましい。この範囲を満たすことにより、賦型性もよく、得られる成形品の耐熱性、耐衝撃性も良好である。ΔＨｍｆ／ΔＨｍが０．００５未満だと、成形歪みが大きくなり、成形体の耐熱性が不十分となる傾向がある。一方、ΔＨｍｆ／ΔＨｍが０．５を超えると、シート内の配向結晶部分の過半が融解を始めるため、成形性は良くなるものの、シートの配向が崩れ、耐衝撃性の低下を招く傾向がある。
【００６５】
上記ΔＨｍは、Ｂ樹脂由来の配向結晶融解熱量であるため、上記ΔＨｍｆが上記条件となるように熱成形する状況では、上記熱成形用ポリ乳酸系重合体シート内のＡ樹脂は、結晶を適度に保持しているＢ樹脂のマトリックスの内部に、ほぼ溶融状態で存在していると考えられる。
【００６６】
このため、上記熱成形用ポリ乳酸系重合体シートの平均Ｄ体含有割合と同じ割合を有する単一の結晶性ポリ乳酸系重合体を用いると、融点自体が降下してしまうため、熱成形性が十分でなくなる。
【００６７】
次に、上記熱成形用ポリ乳酸系重合体シートの熱成形法を、圧空成形法を例にとって説明する。
まず、上記熱成形用ポリ乳酸系重合体シートの両端を爪付きチェーン等でチャックし、遠赤外線ヒーター炉に導き、シート昇温後、チャックした状態で、上下金型間に導く。次いで、金型を閉じ、加圧成形を行う。その後、得られた成形体を金型外に導いた後、チャックを解放する。これにより、熱成形体が得られる。上記チャックを用いて上記熱成形用ポリ乳酸系重合体シートに緊張を与えながら熱成形を行うことにより、上記熱成形用ポリ乳酸系重合体シートの幅方向の収縮のみならず、上記熱成形用ポリ乳酸系重合体シートの流れ方向の収縮も実質的に、影響のない程度に防止することができる。
【００６８】
上記熱成形用ポリ乳酸系重合体シートは、ポリ乳酸系重合体から成る層からなるので、製造された熱成形体は、人体等に安全であり、直接食品を入れる容器としても使用できる。
【００６９】
上記の各工程において生じた端材は、上記熱成形用ポリ乳酸系重合体組成物として再利用することができる。
【００７０】
この発明にかかる熱成形体は、各種商品の展示包装用に広く用いられているブリスター容器、箱形折り曲げ加工品、シェル状包装ケース等として用いることができる、また、コンビニエンスストア等で使用されている惣菜や、野菜、サンドイッチ、弁当等の食品用包装容器として用いることができる。
【００７１】
【実施例】
以下に実施例及び比較例をあげてこの発明をさらに具体的に説明する。以下に実施例を用いて具体的に説明するが、これらによりこの発明が何ら制限を受けるものではない。まず、この発明における、評価方法を示す。
【００７２】
［評価方法］
（１）重量平均分子量
東ソー（株）製：ＨＬＣ−８１２０ＧＰＣゲルパーミエーションクロマトグラフ装置を用い、以下の測定条件で、標準ポリスチレンで検量線を作製し、重量平均分子量を求めた。
・使用カラム：島津製作所製Ｓｈｉｍ−Ｐａｃｋシリーズ（ＧＰＣ−８０１Ｃ，ＧＰＣ−８０４Ｃ，ＧＰＣ−８０６Ｃ，ＧＰＣ−８０２５Ｃ，ＧＰＣ−８００ＣＰ）
・溶媒：クロロホルム
・サンプル溶液濃度：０．２ｗｔ／ｖｏｌ％
・サンプル溶液注入量：２００μｌ
・溶媒流速：１．０ｍｌ／分
・ポンプ、カラム、検出器温度：４０℃
【００７３】
（２）シート厚み；（株）テクロック製：ダイヤルゲージＳＭ−１２０１で十点測定を行い、その平均値で厚みとした。単位はμｍである。
【００７４】
（３）耐熱性
シートから得られた成形体を、熱風オーブンにおいて６０℃で３０分放置した後、成形体の容積減容率（％）を下記式にて算出し、下記の基準で評価した。
容積減容率＝｛１−（熱処理後の成形体容積／熱処理前の成形体容積）｝×１００
○：３％を越えないもの
△：６％以下３％以上
×：容積変化率が６％を越えるもの
【００７５】
（４）シートの耐衝撃性
東洋精機（株）製のハイドロショット衝撃試験機（型式ＨＴＭ−１）を用い、温度２３℃で、直径が１／２インチの撃芯を３ｍ／ｓｅｃの速度でシートに衝突させ、破壊に要したエネルギーを算出し、下記の基準で評価した。
○：破壊衝撃値が、２０ｋｇ・ｍｍ以上
△：１０ｋｇ・ｍｍ以上２０ｋｇ・ｍｍ未満
×：１０ｋｇ・ｍｍ未満
【００７６】
（５）成形体の耐衝撃性
シートから得られた成形体に水を充填し、開口部をシールして、１ｍの高さからコンクリート上に落下させ、成形体の破損の有無を調べた。
【００７７】
（６）シートのガラス転移温度（Ｔｇ）及び融点（Ｔｍ）の測定
ＪＩＳ−Ｋ−７１２１に基づき、示差走査熱量測定法（ＤＳＣ）にて昇温速度が１０℃／ｍｉｎでシートのガラス転移温度（Ｔｇ）及び融点（Ｔｍ）を測定した。
【００７８】
（７）結晶化度の測定
ＪＩＳ−Ｋ−７１２１に基づき、示差走査熱量測定法（ＤＳＣ）にて昇温速度が１０℃／ｍｉｎで、シート中のポリ乳酸系樹脂に起因する融解熱量（ΔＨｍ）及び結晶化熱量（ΔＨｃ）を測定し、下記式によりポリ乳酸系樹脂の結晶化度を算出した。
相対結晶化度（％）＝（ΔＨｍ−ΔＨｃ）／ΔＨｍ×１００
また、シートを１２０℃、４時間熱処理した後のΔＨｍも同様にして測定した。
【００７９】
（８）ΔＨｍｆの算出
ΔＨｍｆは、上記の示差走査熱量測定法（ＤＳＣ）で得られた昇温吸発熱チャートから、ΔＨｍ量と、所定成形温度までのΔＨｍｆを換算し、成形温度を決定した。
【００８０】
（９）ヘーズの測定
ＪＩＳ  Ｋ  ７１０５に基づき測定し、下記の基準で評価した。
○：１０％以下
△：１０を超え、２０％以下
×：２０％を超える
【００８１】
（１０）成形性
φ１００ｍｍ、深さ３０ｍｍ、絞り比０．３の成形金型（金型温度６０℃）を用いて圧空成形（空気圧：４ｋｇ／ｃｍ2）を行い、成形体の型賦形状態を観察し、３段階で評価を行った。
○：良好な形態の成形体が形成されている
△：実用可能なレベル程度
×：不良形状となる
なお、加熱は、インフラシュタインヒーターを使用した。シートの成形直前温度は、遠赤外線温度計にて測定した。
【００８２】
（１１）総合評価
成形体として、図２（ａ）（ｂ）に示す食品容器、図２（ｃ）（ｄ）に示すブリスター容器、図２（ｅ）（ｆ）に示すシェル状包装ケースをそれぞれ製造し、それぞれ下記の基準で評価した。
○：実用上良好に使用できるもの
△：実用可能なレベル程度
×：実用に適さないもの
【００８３】
［ポリ乳酸系重合体の製造］
（製造例１）
ピューラックジャパン社製のＬ−ラクチド（商品名：ＰＵＲＡＳＯＲＢ  Ｌ）１００ｋｇに、オクチル酸スズを１５ｐｐｍ添加したものを、攪拌機と加熱装置を備えた５００リットル−バッチ式重合槽に入れた。窒素置換を行い、１８５℃、攪拌速度１００ｒｐｍで、６０分間重合を行った。得られた溶融物を、真空ベントを３段備えた三菱重工社製の４０ｍｍφ同方向２軸押出機に供給し、ベント圧４ｔｏｒｒで脱気しながら、２００℃でストランド状に押出してペレット化した。
得られたポリ乳酸系重合体（以下、「Ｂ１」と称する。）の重量平均分子量は２０万であり、Ｌ体含有量は９９．５％であった。またＤＳＣによる融点は１７１℃であった。
【００８４】
（製造例２、３）
ピューラックジャパン製Ｌ−ラクチド（商品名：ＰＵＲＡＳＯＲＢ  Ｌ）９４Ｋｇと同社製ＤＬ−ラクチド（商品名：ＰＵＲＡＳＯＲＢ  ＤＬ）６Ｋｇに、オクチル酸スズ１５ｐｐｍ添加し、攪拌機と加熱装置を備えた５００Ｌバッチ式重合槽に入れた。窒素置換を行い、１８５℃、攪拌速度１００ｒｐｍで、６０分重合を行った。得られた溶融物を、真空ベントを３段備えた三菱重工製４０ｍｍφ同方向２軸押出機に供し、ベント圧４ｔｏｒｒで脱気しながら、２００℃でストランド状に押し出し、ペレット化した。
得られたポリ乳酸系重合体（以下、「Ｂ２」と称する。）の重量平均分子量は２０万、Ｌ体含有量は９７．０％であった。また、ＤＳＣによる融点は１６８℃であった。
以下同様に、仕込みＬ−ラクチドと、ＤＬ−ラクチドの量を調整して、重量平均分子量２０万、Ｌ体含有量９４．８％のポリ乳酸系重合体（以下、「Ｂ３」と称する。）を調整した。ＤＳＣによる融点は１６５℃であった。
【００８５】
（製造例４，５）
ピューラックジャパン製Ｌ−ラクチド（商品名：ＰＵＲＡＳＯＲＢ  Ｌ）８０Ｋｇと同社製ＤＬ−ラクチド（商品名：ＰＵＲＡＳＯＲＢ  ＤＬ）２０Ｋｇに、オクチル酸スズ１５ｐｐｍ添加し、攪拌機と加熱装置を備えた５００Ｌバッチ式重合槽に入れた。窒素置換を行い、１８５℃、攪拌速度１００ｒｐｍで、６０分重合を行った。得られた溶融物を、真空ベントを３段備えた三菱重工製４０ｍｍφ同方向２軸押出機に供し、ベント圧４ｔｏｒｒで脱気しながら、２００℃でストランド状に押し出し、ペレット化した。
得られたポリ乳酸系重合体（以下、「Ａ１」と称する。）の重量平均分子量は２０万、Ｌ体含有量は８９．７％であった。
以下同様に、仕込みＬ−ラクチドと、ＤＬ−ラクチドの量を調整して、重量平均分子量２０万、Ｌ体含有量７９．６％のポリ乳酸系重合体（以下、「Ａ２」と称する。）を得た。ともに、ＤＳＣによる結晶融点は存在せず、非晶であることを確認した。
【００８６】
（製造例６）
ピューラックジャパン製Ｌ−ラクチド（商品名：ＰＵＲＡＳＯＲＢ  Ｌ）８５Ｋｇと同社製ＤＬ−ラクチド（商品名：ＰＵＲＡＳＯＲＢ  ＤＬ）１５Ｋｇに、オクチル酸スズ１５ｐｐｍ添加し、攪拌機と加熱装置を備えた５００Ｌバッチ式重合槽に入れた。窒素置換を行い、１８５℃、攪拌速度１００ｒｐｍで、６０分重合を行った。得られた溶融物を、真空ベントを３段備えた三菱重工製４０ｍｍφ同方向２軸押出機に供し、ベント圧４ｔｏｒｒで脱気しながら、２００℃でストランド状に押し出し、ペレット化した。
得られたポリ乳酸系重合体（以下、「Ｃ」と称する。）の重量平均分子量は２０万、Ｌ体含有量は９２．６％であった。また、ＤＳＣによる結晶融点は、１３１℃であった。
【００８７】
以上の各製造例によって得られたポリ乳酸系重合体のデータをまとめて表１に示す。
【００８８】
【表１】
2004204128.tif 000002
【００８９】
（実施例１〜５、比較例１〜４）
表２に示すＡ樹脂とＢ樹脂とを十分に乾燥し、表２に示す量を混合した。さらに、乾燥した平均粒径１．４μｍの粒状シリカ（商品名：サイシリア１００、富士シリシア化学（株）製）をＡ樹脂とＢ樹脂の合計１００重量部に対し０．１重量部を混合して、２５ｍｍΦの同方向２軸押し出し機にてストランド状に押し出した。そして、水冷の後、ペレタイザーにて２ｍｍ長にカットし、ポリ乳酸系重合体組成物のペレットを得た。得られたペレットを１２０℃４時間エージング後に、ＤＳＣにて、結晶融解熱量ΔＨｍを測定したところ、表２に示すデータとなった。
【００９０】
次いで、得られたペレットを十分乾燥した後、７５ｍｍΦ同方向押出機にて２１０℃でコートハンガー式の口金よりシート状に押し出した。この共押し出しシートを約４３℃のキャスティングロールにて急冷し、未延伸シートを得た。続いて得られたシートを、三菱重工業（株）製：フィルムテンターを用い、温水循環式ロールと接触させつつ赤外線ヒーターを併用して７５℃に加熱し、周速差ロール間で縦方向に２．０倍、次いでこの縦延伸シートをクリップで把持しながらテンターに導き、シート流れの垂直方向に７５℃で２．８倍に延伸した後、１３５℃で約３０秒間緊張間熱処理し、３００μｍ厚みのシートを作成した。得られたシートの９０℃３０分オーブンでの収縮率は、Ｐ方向、Ｖ方向ともに５％以下で、良好な耐熱寸法安定性を示した。さらに、得られたシートをＤＳＣにて、ΔＨｍ、ΔＨｃ、Ｔｇ及びＴｍを測定した。
【００９１】
そして、得られたシートを１４５℃に予熱した後、φ１００ｍｍ、深さ３０ｍｍ、絞り比０．３の成形金型（金型温度６０℃）を用いて圧空成形（空気圧：４ｋｇ／ｃｍ2）を行った。
上記の各工程において、上記の測定及び評価を行った。その結果を表２に示す。
【００９２】
【表２】
2004204128.tif 000003
【００９３】
【発明の効果】
この発明にかかる熱成形用ポリ乳酸系重合体組成物は、実質的に非晶性のポリ乳酸系重合体と結晶性のポリ乳酸系重合体の混合物を用いるので、結晶性のポリ乳酸系重合体が有する耐衝撃性及び耐熱性を発揮することができると共に、非晶性のポリ乳酸系重合体により、柔軟性が付与され、熱成形時の成形加工性が良好となる。
【００９４】
また、この発明にかかるポリ乳酸系重合体組成物から得られる成形用シート及びその熱成形体は、耐衝撃性、耐熱性、透明性に優れている。
【００９５】
さらに、この発明にかかる熱成形体は、ブリスター容器、食品容器、シェル状包装ケース等広範囲に使用可能である。
【図面の簡単な説明】
【図１】この発明にかかる熱成形用ポリ乳酸系重合体シートのＤＳＣチャート
【図２】（ａ）実施例で作製した食品容器の平面図
（ｂ）（ａ）の側面図
（ｃ）実施例で作製したブリスター容器の平面図
（ｄ）（ｃ）の側面図
（ｅ）実施例で作製したシェル状包装ケースの平面図
（ｆ）（ｅ）の側面図
【図１】
2004204128.tif 000004
【図２】
2004204128.tif 000005